(57)【要約】  創傷に癒着することなく創傷を外界から保護し、患者に苦痛を与えることなく簡単に交換ができる創傷被覆材であって、創傷を治癒にさせる機能を備えたものを提供する。  創傷被覆材は、創傷に接する面が、開孔を有するフィルム層であり、前記フィルム層の上面に、下記I式【化１】2012131931.tif 000012（I式中、ＭはＦｅ、Ｃｏ、Ｍｎ、Ｔｉ、Ｖ、Ｎｉ、Ｃｕ、Ｚｎ、Ｍｏ、Ｗ、Ｏｓから選択される金属、Ｒ１、Ｒ２、Ｒ３およびＲ４は同一または異なる−ＣＯＯＨ基または−ＳＯ３Ｈ基であり、ｎ１、ｎ２、ｎ３およびｎ４は０〜４で１≦ｎ１＋ｎ２＋ｎ３＋ｎ４≦８を満たす正数）で示される金属フタロシアニン誘導体を担持している繊維を含む繊維層が積層され、該繊維層の上面に液吸収体層が積層されている。
2012131931.tif 000002
【特許請求の範囲】
【請求項１】
創傷に接する面が、開孔を有するフィルム層であり、
前記フィルム層の上面に、下記I式
【化１】
2012131931.tif 000011
（I式中、ＭはＦｅ、Ｃｏ、Ｍｎ、Ｔｉ、Ｖ、Ｎｉ、Ｃｕ、Ｚｎ、Ｍｏ、Ｗ、Ｏｓから選択される金属、Ｒ１、Ｒ２、Ｒ３およびＲ４は同一または異なる−ＣＯＯＨ基または−ＳＯ３Ｈ基であり、ｎ１、ｎ２、ｎ３およびｎ４は０〜４で１≦ｎ１＋ｎ２＋ｎ３＋ｎ４≦８を満たす正数）で示される金属フタロシアニン誘導体を担持している繊維を含む繊維層が積層され、該繊維層の上面に液吸収体層が積層されている創傷被覆材。
【請求項２】
メルカプタンガスに起因するガス壊疽に有効なことを特徴とする請求項１に記載の創傷被覆材。
【請求項３】
前記フィルム層は少なくとも２層の樹脂層が積層されており、２層の樹脂層のうち創傷に接する面が高融点樹脂層であり、前記繊維層に接する面が低融点樹脂層であり、
前記繊維層は、熱接着性繊維を含み、前記フィルム層と前記繊維層とは加熱接着されていることを特徴とする請求項１または２に記載の創傷被覆材。
【請求項４】
液吸収体層が不織布、織布、または発泡体からなることを特徴とする請求項１、２または３に記載の創傷被覆材。
【請求項５】
前記繊維層と前記液吸収体層とが水流交絡処理により一体化された水流交絡不織布であることを特徴とする請求項１、２、３または４に記載の創傷被覆材。
【発明の詳細な説明】
【技術分野】
【０００１】
本発明は、ヒトあるいは動物の創傷を被覆して回復を促す創傷被覆材に関するものである。
【背景技術】
【０００２】
ヒトが傷を負ったときに、ガーゼ等を創傷部にあて上から包帯を巻いたり、絆創膏を貼りつけたりすることが古くから行なわれていた。最近では、創傷の回復を促す薬剤を染み込ませたガーゼの上を絆創膏で覆った創傷被覆材も多く出回っている。また、創傷からの沁み出しにより創傷被覆材が癒着してしまうのを防ぐ材料、構造のものも開発されている。【０００３】
特許文献１には、二つの外層の間に中間吸収層を有する積層体であって、吸収層が親水性発泡体であり、二つの外層が弾性的に伸縮し得るネットからなる低癒着性創傷用保護材が開示されている。この低癒着性創傷用保護材は、創傷を被覆しておくと同時に、中間の吸収層は創傷からの滲出液を吸収する役割を果たすものであり、創傷に癒着しない点で優れている。【０００４】
特許文献２には、ポリウレタン樹脂で製膜した開孔が形成されたフィルムと伸縮性を有する不織布との積層体からなり、フィルム又は不織布には抗菌剤を含有している創傷被覆材が開示されている。抗菌剤としては緑膿菌、エンテロバクター属、クレブシェラ属、ブドウ球菌属等に対して効果のある抗菌剤、例えばサルファ剤系、セファロスポリン系、ペニシリン系、ナリジキシン系、マクロライド系等が開示されている。【０００５】
特許文献３には、金属フタロシアニン誘導体を有効成分とする止痒、鎮痒、消炎剤が開示されている。この有効成分が繊維粉末に練り込まれた湿布薬を、ガーゼに塗布して患部に当てて湿布するものである。
【先行技術文献】
【特許文献】
【０００６】
【特許文献１】特開昭５９−１１８６２号公報
【特許文献２】特許第２９９３１７０号公報
【特許文献３】特公平７−６８１２８号公報
【発明の概要】
【発明が解決しようとする課題】
【０００７】
特許文献１の低癒着性創傷用保護材は、創傷を外界から遮断して保護しつつ創傷に癒着しないが、積極的に治癒にさせる機能はない。特許文献２の創傷被覆材は、開示されている抗菌剤により細菌の抑制を一応の期待はできるが、例示列挙された菌に対して実際に効能があるのかの臨床的なデータが特許文献２に記載されていない。特許文献３の止痒、鎮痒、消炎剤は、創傷、炎症に対して効果が認められているものの、ガーゼの交換作業の煩雑性、患者に苦痛を与えるなどの問題点があった。【０００８】
本発明は前記の課題を解決するためになされたもので、創傷に癒着することなく創傷を外界から保護し、患者に苦痛を与えることなく簡単に交換ができる創傷被覆材であって、創傷を治癒にさせる機能を備えたものを提供することを目的とする。
【課題を解決するための手段】
【０００９】
本発明の発明者は、特許文献３に記載された金属フタロシアニン誘導体の薬効について鋭意研究を続けた結果、創傷で増殖する細菌によりメルカプタンガスが発生し傷口を刺激して壊疽を誘発することを見出して本発明を完成するに至った。【００１０】
前記の目的を達成するためになされた、請求の範囲の請求項１に記載された創傷被覆材は、創傷に接する面が、開孔を有するフィルム層であり、前記フィルム層の上面に、下記I式
【化１】
2012131931.tif 000003
（I式中、ＭはＦｅ、Ｃｏ、Ｍｎ、Ｔｉ、Ｖ、Ｎｉ、Ｃｕ、Ｚｎ、Ｍｏ、Ｗ、Ｏｓから選択される金属、Ｒ１、Ｒ２、Ｒ３およびＲ４は同一または異なる−ＣＯＯＨ基または−ＳＯ３Ｈ基であり、ｎ１、ｎ２、ｎ３およびｎ４は０〜４で１≦ｎ１＋ｎ２＋ｎ３＋ｎ４≦８を満たす正数）で示される金属フタロシアニン誘導体を担持している繊維を含む繊維層が積層され、該繊維層の上面に液吸収体層が積層されている。【００１１】
同じく請求項２に記載された創傷被覆材は、請求項１に記載の創傷被覆材であって、メルカプタンガスに起因するガス壊疽に有効なことを特徴とする。【００１２】
請求項３に記載された創傷被覆材は、請求項１または２に記載の創傷被覆材であって、前記フィルム層は少なくとも２層の樹脂層が積層されており、２層の樹脂層のうち創傷に接する面が高融点樹脂層であり、前記繊維層に接する面が低融点樹脂層であり、前記繊維層は、熱接着性繊維を含み、前記フィルム層と前記繊維層とは加熱接着されていることを特徴とする。【００１３】
請求項４記載された創傷被覆材は、請求項１、２、または３に記載の創傷被覆材であって、液吸収体層が不織布、織布、または発泡体からなることを特徴とする。【００１４】
請求項５に記載された創傷被覆材は、請求項１、２、３または４に記載の創傷被覆材であって、前記繊維層と前記液吸収体層とが水流交絡処理により一体化された水流交絡不織布であることを特徴とする。
【発明の効果】
【００１５】
本発明の創傷被覆材は、上記構成を採ることにより、創傷部に癒着することがなく、滲出液を有効に吸収することができ、メルカプタンガス等による悪臭や傷口の化膿を防止することができる。金属フタロシアニン誘導体は、メルカプタンを分解する機能を有し、ガス消臭性及び抗菌性がある。したがってメルカプタンガスに起因する感染創の治療剤として有用である。【００１６】
ガスに起因する感染創、すなわちガス壊疽は、外傷創や熱傷創、手術創、褥瘡（床ずれ）、糖尿病性壊疽などの創からガス産生菌が組織へ侵入し、壊死に陥った組織内で増殖が起こり、毒素をつくって全身に影響を及ぼす。このように傷に感染した菌によって発生したガスおよび毒素は、正常細胞を侵して腐敗状態をつくり膿となるものである。本発明の金属フタロシアニン誘導体を担持している繊維を含む創傷被覆材は、消臭性及び抗菌性を有するので、菌の増殖を抑え、正常細胞がメルカプタンなどのガスによって活性の低下が起こるのを抑制・防止する。
【発明を実施するための形態】
【００１７】
本発明の創傷被覆材は、フィルム層/繊維層/液吸収体層からなる積層体であり、フィルム層の面がヒトの肌に接するように使用される。
【００１８】
フィルム層は、孔が開いており通気性になっている。孔の大きさは０．０５〜２ｍｍ２程度であることが好ましく、形は丸、矩形、多角形など特に形状は問わない。フィルム層を構成する素材（ポリマー）は、ポリエチレン、ポリプロピレン等のポリオレフィン、ポリエチレンテレフタレート、ポリブチレンテレフタレート、ポリ乳酸等のポリエステル、ナイロン６、ナイロン６６等のポリアミド、ポリウレタンなどのポリマーまたはそのコポリマーを１または２以上用いることができる。
【００１９】
フィルム層は、好ましくは２層以上の樹脂層が積層されており、創傷に接する面側が高融点樹脂層であり、前記繊維層に接する面が低融点樹脂層である。このような積層構造の組合せ（高融点樹脂層／低融点樹脂層）としては、例えば、ポリプロピレン／ポリエチレン、ポリエステル／ポリエチレンなどが用いられる。
【００２０】
フィルムを積層構造にすることにより、開孔を有しつつ、繊維層と熱接着することができるので、患者の動きに対して被覆材がよれたり、層間が剥離したりすることがない。また、創傷被覆材を所定の大きさに切断したときに、切断面から前記繊維層を構成する短繊維の脱落を抑制・防止する。従って、医療現場例えば処置室などでの清浄度を低下させるばかりか感染源となり易い脱落繊維、即ちリントの発生が少ないので、リント発生に起因する感染症を予防できる。
【００２１】
フィルム層は、目付が５〜４０ｇ／ｍ２であることが好ましい。より好ましくは、１０〜２０ｇ／ｍ２である。フィルム層の目付が上記範囲内にあると、創傷からの滲出液が浸透し易く、使用感も良好である。
【００２２】
このフィルム層は、血液、膿等の滲出液を吸収することなく、一方でフィルムの孔を通じて滲出液を透過させるから、創傷に癒着することが少なく、患者に不快感を与えない。
【００２３】
フィルム層は、繊維層と単に積層されているか、または繊維層と接合されている。前記繊維層との接合方法としては、例えばバインダー樹脂を塗布又は含浸により接合する方法、熱接着により接合する方法、交絡処理により接合する方法などが用いられる。
【００２４】
繊維層はガス消臭性及び抗菌性を有するものであり、下記I式
【化２】
2012131931.tif 000004
（I式中、ＭはＦｅ、Ｃｏ、Ｍｎ、Ｔｉ、Ｖ、Ｎｉ、Ｃｕ、Ｚｎ、Ｍｏ、Ｗ、Ｏｓから選択される金属、Ｒ１、Ｒ２、Ｒ３およびＲ４は同一または異なる−ＣＯＯＨ基または−ＳＯ３Ｈ基であり、ｎ１、ｎ２、ｎ３およびｎ４は０〜４で１≦ｎ１＋ｎ２＋ｎ３＋ｎ４≦８を満たす正数）で示される金属フタロシアニン誘導体を担持している繊維を含むものである。
【００２５】
有効成分となる金属フタロシアニン誘導体は、前記I式中、ＭがＣｏ、Ｒ１およびＲ３が−ＣＯＯＨ基である場合、下記II式
【化３】
2012131931.tif 000005
に示す構造となる。
【００２６】
同じく金属フタロシアニン誘導体は、I式中、ＭがＦｅ、Ｒ１、Ｒ２、Ｒ３およびＲ４がすべて−ＣＯＯＨ基、ｎ１、ｎ２、ｎ３およびｎ４が各々１であると、下記III式
【化４】
2012131931.tif 000006
に示す構造となる。
【００２７】
この鉄フタロシアニンテトラカルボン酸は、以下のようにして合成できる。ニトロベンゼンにトリメリット酸無水物と、尿素と、モリブデン酸アンモニウムと、塩化第二鉄無水物とを加えて撹拌し、加熱還流させて沈殿物を得る。得られた沈殿物にアルカリを加えて加水分解し、次いで酸を加えて酸性にすることで得られる。
【００２８】
同じく金属フタロシアニン誘導体は、I式中、ＭがＦｅ、Ｒ１、Ｒ２、Ｒ３、およびＲ４がすべて−ＣＯＯＨ基、ｎ１、ｎ２、ｎ３およびｎ４が各々２であると、下記IV式
【化５】
2012131931.tif 000007
に示す構造となる。
【００２９】
同じくI式に示す金属フタロシアニン誘導体は、I式中、ＭがＣｏ、Ｒ１およびＲ３が−ＳＯ３Ｈ基である場合、下記Ｖ式
【化６】
2012131931.tif 000008
に示す構造となる。
【００３０】
同じく金属フタロシアニン誘導体は、I式中、ＭがＦｅ、Ｒ１、Ｒ２、Ｒ３およびＲ４が−ＳＯ３Ｈ基であると、下記ＶＩ式
【化７】
2012131931.tif 000009
に示す構造となる。
【００３１】
これらの金属フタロシアニン誘導体は、公知の方法により製造されるものであり、染料をはじめとし、酵素態様機能を有する機能性物質として上市もされている。鉄フタロシアニンテトラカルボン酸は、ニトロベンゼンにトリメリット酸無水物と、尿素と、モリブデン酸アンモニウムと、塩化第二鉄無水物とを加えて撹拌し、加熱還流させて沈殿物を得、得られた沈殿物にアルカリを加えて加水分解し、次いで酸を加えて酸性にすることで得られる。コバルトフタロシアニンオクタカルボン酸は、上記鉄フタロシアニンテトラカルボン酸の原料であるトリメリット酸無水物に代えてピロメリット酸無水物、塩化第二鉄無水物に代えて塩化第二コバルトを用いて同様の方法で製造可能である。
【００３２】
金属フタロシアニン誘導体の中心金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択されるが、消臭性、抗菌性、および生体適合性の点ではＦｅまたはＣｏであることが好ましい。
【００３３】
金属フタロシアニン誘導体の官能基は、−ＣＯＯＨ基、−ＳＯ３Ｈ基、またはそれらの塩から選択されるが、消臭性及び抗菌性の点では−ＣＯＯＨ基またはその塩であることが好ましい。
【００３４】
記金属フタロシアニン誘導体の塩としては、例えば無機塩基との塩、有機塩基との塩等が挙げられる。無機塩基との塩の好適な例としては、例えばナトリウム塩、カリウム塩などのアルカリ金属塩；カルシウム塩、マグネシウム塩などのアルカリ土類金属塩；ならびに銅（II）塩、アンモニウム塩などが挙げられる。有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン等との塩が挙げられる。
【００３５】
金属フタロシアニン誘導体は、官能基の数、すなわちｎ１〜ｎ４の合計が８以下であることが好ましい。官能基の数が８以下であると、消臭性及び抗菌性が高い傾向にある。例えば、官能基が−ＣＯＯＨ基では、官能基の数は１〜８であり、−ＳＯ３Ｈ基では、官能基の数は１または２であることが好ましい。
【００３６】
金属フタロシアニンの誘導体は、繊維に付着または混合されて担持される。金属フタロシアニン誘導体の繊維に対する含有量は、抗菌効果を発揮し得る範囲であれば特に限定されないが、例えば繊維に対して金属フタロシアニン誘導体が０．１〜１０質量％であることが好ましい。より好ましい金属フタロシアニン誘導体の含有量は、０．３〜５質量％であり、さらにより好ましくは０．５〜３質量％である。金属フタロシアニン誘導体の含有量が上記範囲を満たすと、十分な消臭性及び抗菌性を発揮することができる。
【００３７】
金属フタロシアニン誘導体を繊維に担持させるとき、繊維を予めカチオン化処理していることが好ましい。カチオン化処理することにより、金属フタロシアニン誘導体の担持効果が大きくなるとともに、金属フタロシアニン誘導体が高い活性状態を保つこと、及び金属フタロシアニンが反応しなかった残基が消臭性及び抗菌性を有するのでより一層の効果を高めることができる。
【００３８】
カチオン化処理におけるカチオン化剤は、例えば、第４級アンモニウム塩型クロルヒドリン誘導体、第４級アンモニウム塩型高分子、カチオン系高分子、クロスリンク型ポリアルキルイミン、ポリアミン系カチオン樹脂、グリオキザール系繊維素反応型樹脂等が挙げられ、これら単独または２種以上組み合わせたものが用いられる。特に、第４級アンモニウム塩型クロルヒドリン誘導体が好ましい。
【００３９】
金属フタロシアニン誘導体を繊維に担持させる方法としては、バインダー成分を含む金属フタロシアニン誘導体溶液を繊維又は繊維層へ印刷、噴霧またはコーターを用いて塗布する方法、繊維又は繊維層を前記溶液へ浸漬させる方法、あるいは直接染色、イオン染色などの染色法がある。イオン染色法とは、コットン、レーヨンなどの繊維にカチオン基を結合させ、そのカチオン基と染料の持つカルボキシル基やスルホン基のアニオン基をイオン的に結合させて行う染色法である。
【００４０】
金属フタロシアニン誘導体を担持した繊維の素材は、例えばセルロース系繊維（コットン、麻、レーヨン、パルプなど）、蛋白質系繊維（羊毛、絹など）、ポリアミド系繊維、ポリエステル系繊維、ポリアクリル系繊維、ポリビニルアルコール系繊維、ポリ塩化ビニル系繊維、ポリ塩化ビニリデン系繊維、ポリオレフィン系繊維、ポリウレタン系繊維などあらゆる天然繊維、再生繊維、半合成繊維、合成繊維が使用される。なかでもセルロース系繊維、特にコットンまたはレーヨンは、創傷からの滲出液の吸収性が良いため、吸液した担体として酵素様機能を発現するための好条件をそなえている。
【００４１】
金属フタロシアニン誘導体を担持した繊維の断面形状は特に限定されず、円形、異形、中空等のいずれであってもよい。また、前記繊維の繊維長も特に限定されず、長繊維、短繊維、微細繊維等のいずれであってもよい。長繊維であれば、紡糸後そのままボビン等に繊維を巻き付けることにより得ることができる。短繊維であれば、カッターなどで所定の繊維長に切断するか、天然繊維であればそのまま用いることができる。さらに、前記繊維の繊度は特に限定されないが、０．３〜３dtexであると、消臭性、抗菌性が高く、滲出液の吸収性も良く、好ましい。
【００４２】
繊維層は、金属フタロシアニン誘導体を担持した繊維を含むものであり、前記繊維１００質量％であってもよいが、本発明の効果が得られる範囲内で他の繊維と混合してもよい。他の繊維と混合する場合は、前記繊維が少なくとも５０質量％であることが好ましい。より好ましくは、少なくとも７５質量％である。さらにより好ましくは、８５質量％以上である。
【００４３】
繊維層において、金属フタロシアニン誘導体を担持した繊維と混合される他の繊維としては、天然繊維、合成繊維、半合成繊維、再生繊維などの１または２以上を用いることができる。特に、フィルム層と繊維層を熱接着するために、熱接着性繊維を用いることが好ましい。熱接着性繊維としては、例えば、単一成分または複合成分のポリオレフィン系繊維、ポリエステル系繊維、ポリアミド系繊維が用いられ、加工性を考慮すると、ポリプロピレン／ポリエチレン、ポリエステル／ポリエチレン、ポリエステル／低融点ポリエステルの芯鞘型複合繊維であることが好ましい。特に、前記フィルム層を構成する低融点樹脂と同種の樹脂を用いると、少量でも強固な熱接着性が得られるので、より好ましい。熱接着性繊維は、繊維層に対して５〜２０質量％含有することが好ましい。より好ましくは、１０〜１５質量％である。
【００４４】
繊維層は、目付が１０〜４００ｇ／ｍ２であることが好ましい。より好ましくは、１５〜１００ｇ／ｍ２であり、さらにより好ましくは、２０〜５０ｇ／ｍ２である。繊維層の目付が上記範囲内にあると、十分な抗菌性や浸出液の吸収・保持がなされる。
【００４５】
繊維層は、前記金属フタロシアニン誘導体を担持した繊維を少なくとも一部に含み、糸、織編物、不織布、紙などに成形して用いることができる。なかでも、編物または不織布は、繊維層自体に適度な伸長性を与えることができ、好ましい。
【００４６】
繊維層が不織布の場合、繊維ウェブの形成方法は、カード法、エアレイド法、湿式抄紙法、スパンボンド法、メルトブローン法、フラッシュ紡糸法、静電紡糸法などを用いることができる。得られた繊維ウェブは、エアースルー不織布や熱圧着不織布などのサーマルボンド不織布、ケミカルボンド不織布、ニードルパンチ不織布、水流交絡不織布、スパンボンド不織布、メルトブローン不織布などに加工される。なかでも水流交絡不織布は、滲出液の吸収性（吸液性、拡散性）が良好であり、適度な伸長性、伸縮性を与えることができ、好ましい。
【００４７】
液吸収体層は、創傷からの滲出液を吸収、保持する機能を有するものである。例えば、滲出液が多いときは、液吸収体層を複数層重ねて用いることができる。液吸収体層は、被覆材の創傷部位の程度、交換時期等により目付、厚さ等を適宜設定できる。例えば、滲出液が多い褥瘡の患者の場合、液吸収体層の目付、厚みを大きくすると良い。液吸収体層の目付は、８０〜２００ｇ／ｍ２であることが好ましい。より好ましくは、５０〜１２０ｇ／ｍ２である。液吸収体層の厚みは、０．５〜３ｍｍであることが好ましい。より好ましくは、０．８〜１．２ｍｍである。
【００４８】
液吸収体層は、例えば、織編物、不織布、発泡体等の形態を有するものが好ましく、特に、不織布であると、滲出液の吸収性、吸液保持性が高く、好ましい。前記不織布に用いられる素材は、吸液性を有する素材であることが好ましく、例えば、セルロース系繊維（コットン、麻、レーヨン、パルプなど）、蛋白質系繊維（羊毛、絹など）等を用いることができるが、なかでもコットン又はレーヨンは吸液性が高く、好ましい。
【００４９】
液吸収体層は、繊維層の上面に積層され、単に積層されているか、または繊維層と接合されている。繊維層との接合方法としては、例えば、バインダー樹脂を塗布又は含浸により接合する方法、熱接着により接合する方法、交絡処理により接合する方法などが用いられる。特に繊維層を構成する繊維ウェブと液吸収体層を構成する繊維ウェブが水流交絡法またはニードルパンチ法により交絡処理されて一体化していることが好ましい。繊維層と液吸収体層とが交絡一体化することにより、滲出液が液吸収体層へ移行しやすく、前記繊維層を構成する金属フタロシアニン誘導体を担持した繊維の消臭、抗菌の機能を発揮しやすくなる。
【００５０】
液吸収体層には、細菌の発生や臭いを抑制するために、消臭剤、抗菌剤などの薬剤を塗布、含浸等により付与してもよい。
【００５１】
本発明の創傷被覆材は、上述したフィルム層、繊維層、液吸収体層が積層された形態を有している。好ましい形態としては、前記繊維層を構成する繊維ウェブと、液吸収体層を構成する繊維ウェブが交絡一体化した繊維構造物を作製した後、フィルム層と接合一体化すると、所望の機能を有しつつ、創傷部位への貼付性などの取扱い性が良好となる。
【００５２】
本発明の創傷被覆材は、創傷部位に対してフィルム層が接するように貼付し、上からフィルムやテープを用いて固定して使用される。
【実施例】
【００５３】
以下、本発明の実施例を詳細に説明するが、本発明の範囲はこれらの実施例に限定されるものではない。【００５４】
［実施例１］
（１）開孔を有するフィルム層
開孔を有するフィルム層として、厚さ０．１１ｍｍ、目付１２ｇ／ｍ２のポリエステル／ポリエチレンの二層構造のプラスチックネット（三晶（株）販売の商品名「Ｄｅｌｎｅｔ（デルネット）」品番Ｘ−５５０）を用いた。尚、この他品番P-530,X530N/W等を用いることができる。【００５５】
（２）繊維層
コットンからなる編物（フライス編み、厚さ１．５ｍｍ、目付３００ｇ／ｍ２）を精練・漂白した後、カチオン化剤として５０cc／ＬのカチオノンＵＫ（一方社油脂工業（株）製の商品名）と、１５ｇ／Ｌの水酸化ナトリウム水溶液との混合液１０Ｌに、浴比１：１０の条件で入れ、８０℃で４５分間反応させた。得られたカチオン化コットン編物を十分に水にて洗浄した後、濃度０．５％ｏｗｆの鉄（III）フタロシアニンテトラカルボン酸の水酸化ナトリウム溶液（ｐＨ＝１２）１０Ｌ中に浸し、８０℃で３０分間撹拌した後、酸で中和し、木綿編物を染色した。得られた染色木綿編物を十分に水にて洗浄して乾燥し、鉄（III）フタロシアニンテトラカルボン酸が繊維に担持された編物を得た。【００５６】
（３）液吸収体層
コットン１００質量％の水流交絡不織布（目付１００ｇ／ｍ２）を用いた。【００５７】
（４）積層体
前記フィルム層、繊維層、液吸収体層の各層間にバインダー樹脂を塗布し、接合して、本発明の創傷被覆材を作製した。【００５８】
［実施例２］
（１）開孔を有するフィルム層
実施例１と同じプラスチックネットを用いた。【００５９】
（２）繊維層
コットン綿をカチオン化剤として５０cc／ＬのカチオノンＵＫ（一方社油脂工業（株）製の商品名）と、１５ｇ／Ｌの水酸化ナトリウム水溶液との混合液１０Ｌに、浴比１：１０の条件で入れ、８０℃で４５分間反応させた。得られたカチオン化コットン綿を十分に水にて洗浄した後、濃度０．５％ｏｗｆの鉄（III）フタロシアニンオクタカルボン酸の水酸化ナトリウム溶液（ｐＨ＝１２）１０Ｌ中に浸し、８０℃で３０分間撹拌した後、酸で中和し、コットン綿を染色した。得られた染色綿を十分に水にて洗浄して乾燥し、鉄（III）フタロシアニンオクタカルボン酸がコットン繊維に担持されたコットン綿を得た。【００６０】
次に、前記コットン綿を９０質量％、芯成分がポリプロピレン、鞘成分が高密度ポリエチレンの繊度２．２dtex、繊維長３８ｍｍの熱接着性芯鞘型複合繊維（商品名ＮＢＦ（Ｈ）、ダイワボウポリテック（株）製）を１０質量％混合、開繊し、カード機を用いて目付４０ｇ／ｍ２の繊維ウェブを作製した。【００６１】
（３）液吸収体層
繊度１．７dtex、繊維長３８ｍｍのレーヨン繊維（商品名コロナ、ダイワボウレーヨン（株）製）１００質量％を開繊し、カード機を用いて目付６０ｇ／ｍ２の繊維ウェブを作製した。【００６２】
（４）積層体
前記繊維層を構成する繊維ウェブと、前記液吸収体層を構成する繊維ウェブとを積層したウェブに対して、高圧水流を噴射して水流交絡処理を施し、一体化した繊維構造物を作製した。【００６３】
次に、前記繊維構造物の前記繊維層面側にフィルム層のポリエチレン面が接するように積層し、熱ラミネーター処理機により熱接着加工を施し、一体化して本発明の創傷被覆材を作製した。【００６４】
［消臭試験］
実施例２に用いた鉄（III）フタロシアニンオクタカルボン酸が担持されたコットン綿を試料１、繊度１．７dtex、繊維長３８ｍｍのレーヨン綿を比較試料として用いた。各試料１ｇを５リットルのテドラーバッグに入れ、既定濃度（８．０ｐｐｍ）のメチルメルカプタンガス３リットルを注入し、経時毎にガス検知管で濃度を測定した。測定結果を表に示す。表に示す濃度の単位はｐｐｍである。
【００６５】
【表１】
2012131931.tif 000010
【００６６】
鉄（III）フタロシアニンオクタカルボン酸が担持されたコットン綿（試料１）は、メチルメルカプタンガスに対する消臭性能が高いことを示している。本発明の創傷被覆材は、メルカプタンガスに起因する感染創（ガス壊疽）の発生を抑制・防止できる。【００６７】
［治験結果］
本発明の効果を確認するため、１０ｃｍ×１０ｃｍのサイズに切断された実施例２の創傷被覆材と、比較例として医療用ガーゼ（日本薬局方）を準備した。臀部褥瘡の患者の傷口に、まず実施例２の創傷被覆材を当て、四隅を紙テープで固定した。１日１回の交換で、使用期間は２週間とした。２週間後、比較用の医療用ガーゼを患者の傷口に当て、さらに２週間使用した。【００６８】
創傷被覆材の使用結果について、以下の方法で評価した。【００６９】
（１)臭いの状態について
ＶＡＳ（visual
analogue scale）法（評点尺度法）を用いて、以下の尺度で評価した。使用前の「臭い」の程度を１０段階（０に近いほど良い）にして、臭いがどの程度になったかを確認した。
１０    変わらない
７    少し改善
５    まずまず改善
３    かなり改善
１    ほぼ臭わない
０    全く臭わない【００７０】
（２）褥創の状態について
使用前と、一回目の分（本発明の創傷被覆材）、二回目の分（ガーゼ）と比較して辱創の状態はどうだったかを確認した。
Ａ    １回目の分のほうが褥創の改善度が良い。
Ｂ    ２回目の分のほうが褥創の改善度が良い。
Ｃ    どちらも褥創は改善するが程度の差はない。
Ｄ    どちらも褥創はあまり改善しない。【００７１】
（３）評価結果
実施例２の創傷被覆材は、上記臭い評価は３（かなり改善）、褥瘡の評価はＡ（実施例２の被覆材の分のほうが比較例に比べて褥創の改善度が良い）であり、本発明の効果を確認できた。
【国際調査報告】
2012131931.tif 000013
2012131931.tif 000014
2012131931.tif 000015
2012131931.tif 000016